(57)【要約】      （修正有）【課題】メモリアル品としても適し、原料的に確実な価値を有して、多様なバリエーション、特に色のバリエーションで有利に製造される装飾石を提供することである。【解決手段】合わせて装飾結晶ダブレットを形成し、２つの対向する衝突面（１３、１４）で中間層（１５）を構成するガラス溶塊の融接工程により相互に堅く結合された２個の人造結晶（１１、１２）を包含する装飾結晶ダブレット（１０）において、両結晶（１１、１２）の間の部分にヒト原料または動物原料（１６）を埋め込むことにより、多様なバリエーション、特に色のバリエーションで有利に装飾石を製造した。【選択図】図７
2007152075.tif 000002
【特許請求の範囲】
【請求項１】
合わせて装飾結晶ダブレットを形成し、２つの対向する衝突面（１３、１４）で中間層（１５）により相互に結合された２個の人造結晶（１１、１２）を包含する装飾結晶ダブレット（１０）において、両方の結晶（１１、１２）の間の部分にヒト原料または動物原料（１６）が埋め込まれることを特徴とする前記装飾結晶ダブレット。
【請求項２】
ヒト原料または動物原料（１６）は、灰であることを特徴とする請求項１に記載の装飾結晶ダブレット。
【請求項３】
両方の結晶（１１、１２）が同質の衝突面（１３、１４）を有することを特徴とする前記請求項の内のいずれか１項に記載の装飾結晶ダブレット。
【請求項４】
両方の結晶（１１、１２）が相互に結合している衝突面（１３、１４）は平坦であることを特徴とする前記請求項の内のいずれか１項に記載の装飾結晶ダブレット。
【請求項５】
人造結晶（１１、１２）は鋼玉および／または尖晶石であり、特にモース硬度８または９を有することを特徴する前記請求項の内のいずれか１項に記載の装飾結晶ダブレット。
【請求項６】
ヒト原料または動物原料（１６）は、中間層（１５）に埋め込まれていることを特徴する前記請求項の内のいずれか１項に記載の装飾結晶ダブレット。
【請求項７】
中間層がガラスフラックスから成ることを特徴とする前記請求項の内のいずれか1項に記載の装飾結晶ダブレット。
【請求項８】
中間層が鉛母、ホウ素塩、石英粉末、白雲石粉末、カオリンから製造されることを特徴とする前記請求項の内のいずれか1項に記載の装飾結晶ダブレット。
【請求項９】
中間層（１５）が有色であることを特徴とする前記請求項の内のいずれか1項に記載の装飾結晶ダブレット。
【請求項１０】
ヒト原料または動物原料（１６）は、可視的に埋め込まれていることを特徴とする前記請求項の内のいずれか1項に記載の装飾結晶ダブレット。
【請求項１１】
埋め込まれた灰（１６）は、２００μｍから４００μｍの粒子サイズに挽かれることを特徴とする請求項２乃至請求項１０の内のいずれか１項に記載の装飾結晶ダブレット。
【請求項１２】
中間層（１５）は最大１ｍｍ、特に０．２ｍｍ乃至０．６ｍｍ、特に約０．４ｍｍの厚さを有することを特徴とする前記請求項の内のいずれか1項に記載の装飾結晶ダブレット。
【請求項１３】
埋め込まれたヒト原料または動物原料（１６）は、中間層（１５）の最大５０％の体積割合を占めることを特徴とする請求項６乃至請求項１２の内のいずれか１項に記載の装飾結晶ダブレット。
【請求項１４】
人造結晶（１１、１２）は、衝突面（１３、１４）と垂直方向で２０ｍｍまでの厚さを有することを特徴とする前記請求項の内のいずれか1項に記載の装飾結晶ダブレット。
【請求項１５】
人造結晶（１１、１２）は、衝突面（１３、１４）の平面で４０ｍｍまでの直径を有することを特徴とする前記請求項の内のいずれか1項に記載の装飾結晶ダブレット。
【請求項１６】
宝石研削部（１７）が設けられることを特徴とする前記請求項の内のいずれか1項に記載の装飾結晶ダブレット。
【請求項１７】
Ａ）両方の結晶（１１、１２）の内の少なくとも一方の結晶の衝突面（１３、１４）上に中間層原料が塗布され、Ｂ）両方の結晶（１１、１２）が衝突面（１３、１４）で相互に向き合って並置され、Ｃ）両方の結晶（１１、１２）を結合する中間層（１５）を形成するために中間層原料が燃焼工程で融解される前記請求項の内のいずれか１項に記載の装飾結晶ダブレットの製造方法において、ステップＢの前で両方の結晶（１１、１２）の内の少なくとも一方の結晶の衝突面（１３、１４）の部分に、追加のヒト原料または動物原料（１６）が塗布されることを特徴とする前記装飾結晶ダブレットの製造方法。
【請求項１８】
結晶がベルヌイュ法で製造されることを特徴とする請求項１７に記載の装飾結晶ダブレットの製造方法。
【請求項１９】
中間層原料はステップＡとステップＢの間で第一燃焼工程で融解されることを特徴とする請求項１７および請求項１８の内のいずれか１項に記載の装飾結晶ダブレットの製造方法。
【請求項２０】
第一燃焼工程は７００℃から１０００℃の間の温度で行われ、数分から２時間まで続くことを特徴とする請求項１９に記載の装飾結晶ダブレットの製造方法。
【請求項２１】
ステップＣ）の燃焼工程は数分続き、７００℃から１０００℃の間の温度で行われることを特徴とする請求項１７乃至請求項２０の内のいずれか１項に記載の装飾結晶ダブレットの製造方法。
【請求項２２】
中間層原料は５０μｍから１００μｍの粒子サイズで粉末状にして塗布されることを特徴とする請求項１７乃至請求項２１の内のいずれか１項に記載の装飾結晶ダブレットの製造方法。
【請求項２３】
中間層原料は、固液懸濁液（１８）、特に、固体含有量が約３０％重量ら７０％重量％の水性懸濁液内で塗布されることを特徴とする請求項１７乃至請求項２２の内のいずれか１項に記載の装飾結晶ダブレットの製造方法。
【請求項２４】
中間層原料は、鉛母、ホウ素塩、石英粉末、白雲石粉末、カオリンを含むことを特徴とする請求項１７乃至請求項２３の内のいずれか１項に記載の装飾結晶ダブレットの製造方法。
【請求項２５】
ヒト原料または動物原料（１６）は、ステップＡの後で中間層原料へ塗布されることを特徴とする請求項１７乃至請求項２４の内のいずれか１項に記載の装飾結晶ダブレットの製造方法。
【請求項２６】
ヒト原料または動物原料（１６）は、ステップＡの前で中間層原料に混入されることを特徴とする請求項１７乃至請求項２５の内のいずれか１項に記載の装飾結晶ダブレットの製造方法。
【請求項２７】
装飾結晶ダブレットは、ステップＣの後で研削されることを特徴とする請求項１７乃至請求項２６の内のいずれか１項に記載の装飾結晶ダブレットの製造方法。
【発明の詳細な説明】
【技術分野】
【０００１】
本発明は、合わせて装飾結晶ダブレットを形成し、２つの対向する衝突面で中間層により相互に結合された２個の人造結晶を含有する装飾結晶ダブレットに関する。
【背景技術】
【０００２】
結晶および宝石の人工製造には様々な合成法が知られている。長年知られている方法はベルヌイュ法である。それにより、鋼玉または尖晶石のような宝石を装飾石用に適当なサイズで製造できるが、科学的用途またはレーザー用にも製造できる。装飾用には宝石の有色変化が特に関心を引く。しかしながら、人造石の様々な着色は特に製造が困難であるため、装飾用には、上記のダブレットも使用される。このようなダブレットは、中間層により相互に結合される２つの人造結晶から成る。中間層は着色でき、それにより、ダブレット全体の色の印象を決定できる。ダブレットは天然石と同様に研削できる。
【０００３】
もちろん、上記ベルヌイュ法では、ダイヤモンドを製造することはできない。
しかし、ダイヤモンドは高圧により炭素から作ることができる。ここ数年来、
亡くなった人の灰から人造ダイヤモンドを作る方法が知られている。これらは、メモリアル品として装飾品に一体化したり、メモリアル品として保管できる。この方法は莫大なエネルギーと時間を要するので、コストも莫大となる。その上、骨壷埋葬に通常である従来の火葬の灰は炭素含有量が少な過ぎるので、この方法には全く適していない。つまり、先ず、燃焼プロセスは、できる限り少ない炭素を二酸化炭素に燃焼するようにコントロールされなければならない。つまり、このようなダイヤモンドのための事後決定をすることはできない。炭素以外の灰に含まれる成分により、今まで実際には黄色か青色のダイヤモンドだけが製造できる。
【発明の開示】
【発明が解決しようとする課題】
【０００４】
このような背景から、本発明の課題は、メモリアル品としても同様に適し、原料的に確実な価値を有して、多様なバリエーション、特に色のバリエーションで有利に製造される装飾石を提供することである。
【課題を解決するための手段】
【０００５】
本発明の課題は物の請求項１および方法の請求項１７により解決される。好適な改良と方法形態は、それぞれの下位請求項に記載されている。
【０００６】
それによると、第一の観点では、本発明は、合わせて装飾結晶ダブレットを形成し、２つの対向する衝突面で中間層により相互に結合された２個の人造結晶を有する装飾結晶ダブレットに関する。本発明によると、装飾結晶ダブレットでは、両方の結晶の間の部分にヒト原料または動物原料が埋め込まれる。ヒト原料または動物原料として、ここでは、例えば、灰が適するが髪の毛または爪も適する。埋め込まれる原料により装飾結晶ダブレットは特別な個人的メモリアル品となる。
【０００７】
人造結晶では、とりわけ、例えば、鋼玉または尖晶石のような宝石を扱うことができる。もちろん、原則的には、半宝石や他の石も扱うことができる。とりわけ、透明石が特に優先されるが、不透明や白濁の変化も可能である。これらの結晶は有色でも無色でもよい。
【０００８】
個々の結晶は、例えば、ベルヌイュ法で製造でき、梨形や円筒形の結晶を発生し、結晶は所望の形に加工できる。本発明による装飾結晶ダブレットへの加工には、その都度、２個の結晶は、それらが各々相互にできる限り正確に適合して順次に重ねることができる衝突面を有するように成形される。この衝突面は、最も簡単な通例の場合では結晶の連続側面であり、この際、特に、両方の結晶の衝突面は同サイズである。その際、衝突面の形は原則的に任意である。
【０００９】
衝突面は必ずしも連続側面でなくてよい。例えば、中央で結晶表面が衝突面の後に後置される環形衝突面も考えることができる。もちろん、両方の結晶の衝突面は便宜上、正確に適合して順次に重ね合わなくてはならない。しかしながら、このことは、両方の衝突面が同様に形成されなくてはならないことを意味しない。例えば、平坦環形面を平坦連続側面と結合することも考えることができる。環形衝突面でバリエーションでは結晶内部に空洞が発生する。
【００１０】
両方の結晶は中間層により衝突面で結合される。この結合はガラス状の物質、ガラスフラックスとの融合または接着により達成できる。ダブレットおよび個々の結晶の厚さに比べて中間層の厚さは非常に薄い。中間層による結合は特に堅く、かつ、分離不可能または分離がほとんど不可能である。中間層による結合は、いずれにせよ、結晶の結合により形成されたダブレットの研削ができるように堅固でなくてはならない。研削後、完成した装飾結晶ダブレットが得られる。
【００１１】
有利な変更実施例では、両方の結晶間の部分に灰が埋め込まれる。使用される灰は特殊な組成を有する必要はない。例えば、灰は骨壷から取ってもよい。特別にコントロールされた条件下での特殊燃焼は不要である。これは、本発明の装飾結晶ダブレットへの決定が後でも行うことができ、つまり、火葬後でも行うことができるという長所を示す。灰または別のヒト原料または動物原料は、中間層内または結晶の空洞内にも存在できる。
【００１２】
装飾結晶ダブレット用の原料を形成する両方の結晶が同様に構成されていると好適である。つまり、両方の結晶が同色で、同形で、同サイズを有する。しかしながら、これは好適な変形の１つに過ぎない。また、形と色の異なる２個の結晶を使用できることは自明である。使用される両方の結晶の両方の衝突面が平坦であると好適である。それらは、最も簡単な場合では２個の平坦な連続側面である。
【００１３】
装飾結晶ダブレット内での使用に特に有利なものとしては鋼玉または尖晶石から成る結晶であり、通常、鋼玉はモース硬度９、尖晶石はモース硬度８である。原則的に他の硬度の結晶も問題となる。結局、２個の異なる石を本発明の装飾結晶ダブレットのために組合わせることも考えることができる。
【００１４】
両方の結晶間の部分のヒト原料または動物原料は、特に、中間層内へ埋め込まれる。他の方法として、例えば、空洞内へバラバラに封入することもできる。埋め込まれたヒト原料または動物原料は別として、特に、中間層はガラス溶塊から成る。ガラス溶塊は融接工程により両方の結晶と堅く結合でき、それにより安定した結合が生じる。
【００１５】
有利な変更実施例では、中間層の製造に使用される原料は鉛母、ホウ素塩、石英粉末、白雲石粉末、カオリンの成分を含む。
【００１６】
その上、特に、中間層が有色である。ここで、色は結晶の薄い着色をサポートするか、それだけで単独の着色をすることができる。特に、緑色では、結晶それ自体の着色はできず、それで、色は中間層により決定的に規定される。本発明の装飾結晶ダブレットでは、可視スペクトルの全ての色が可能である。中間層は特に、透明である。
【００１７】
更に有利な変更実施例では、ヒト原料または動物原料は中間層に可視的に埋め込まれる。このためには、灰の使用の場合には粒子サイズは決まっている。灰の粒度は細か過ぎてはいけない。もちろん、灰の粒度が大き過ぎると、ダブレット内に応力が生じ、それで、特に、ダブレットは中間層の溶融中に破裂することになりかねない。それで、埋め込まれる灰は、２００μｍから４００μｍの間、特に約３００μｍの粒子サイズまで挽かれると都合がよい。上記のように灰の組成では特別な要件は要求されず、骨壷からの灰を使用できる。髪の毛または爪のような別のヒト原料または動物原料を、場合により適切な大きさに挽くことができる。
【００１８】
好適な改良では、中間層の厚さは最大１ｍｍである。特に、０．２ｍｍから０．６ｍｍの間、特に０．４ｍｍである。それにより、ダブレットの中間層は、完成した装飾結晶ダブレットでは目立たないようにとても薄い。それにもかかわらず、中間層はダブレットの色を決定し、ヒト原料または動物原料を含有できる。ここで、特に、埋め込まれるヒト原料または動物原料は、最大５０％の体積割合を中間層内で占める。それに対し、ヒト原料または動物原料が中間層内ではなくて、例えば、一方の結晶または両方の結晶の空洞内に収容されると、原則的に全ダブレットの体積に対して、より大きい体積割合を考えことができる。個々の結晶の厚さは特に２０ｍｍまでである。ここで、厚さは衝突面と垂直な方向に関するものである。衝突面の平面では、個々の結晶は特に、４０ｍｍまでの直径を有する。ダブレット製造中の結晶の底面は基本的に任意である。底面は必ずしも丸くなくてよい。特に、１辺の長さが約２５ｍｍまでの長方形または正方形である。
【００１９】
特に好適な改良では、最後に装飾結晶ダブレットに宝石研削を施す。この際、例えば、ブリリアント・カット、エメラルド・カット、カボシャンのような全ての可能な周知な研削が考慮の対象となる。しかし、ダブレットを特別なモチーフの形に研削することもできる。ここでは、天然結晶における制限以外の制限はない。
【００２０】
また、本発明の課題は、本発明の独立の方法請求項１７に記載の装飾結晶ダブレットの製造方法により解決される。
【００２１】
本発明による方法では２個の人造結晶が使用される。結晶は、それぞれ正確に適合して順次に重ねることができるように衝突面を有する。本発明の方法のステップＡでは、両方の使用結晶の少なくとも一方の結晶の衝突面に中間層原料が塗布される。しかしながら、有利には、中間層原料は両方の結晶の衝突面に塗布される。その後、結晶はステップＢで衝突面で相互に向き合って並置され、その後のステップＣでは炉で焼かれる。燃焼行程により、中間層原料は溶け、それにより両方の結晶は堅く相互に結合される。本発明では、ステップＢの前で両方の結晶の少なくとも一方の結晶の衝突面の部分にヒト原料または動物原料が塗布される。例えば、空洞を有する結晶では、ステップＡの前で、なお、ヒト原料または動物原料が結晶上へ塗布され、その後、初めてステップＡにより中間層原料を塗布することを考えることができる。しかし、たいてい、ヒト原料または動物原料の塗布はステップＡの後、または、ステップＡ中に行われる。灰と中間層原料とが塗布前に混合されると、例えば、ステップＡ中に灰の同時の塗布ができる。
【００２２】
人造結晶の製造はベルヌイュ法で行うと好適である。薄切りと研削により、本発明の方法により、装飾結晶ダブレットの製造のための結晶の所望の形が達成できる。
【００２３】
更に有利な変更実施例では、中間層原料はステップＡとＢとの間の第一燃焼工程で個々の結晶上で溶解される。これにより、中間層原料は、最初に個々の結晶上に固定される。その後、初めて両方の結晶は中間層原料と並置され、ステップＣの第二燃焼工程で結合される。第一燃焼工程は７００℃と１０００℃との間で行われると好適であり、数分から２時間まで続く。ステップＣの第二燃焼工程は数分続き、やはり７００℃と１０００℃との間で行われる。第一燃焼工程がないと、第二燃焼工程が第一燃焼工程となり、且つ、唯一の燃焼工程となり、ここでは、場合により燃焼時間を第一燃焼工程で述べた時間まで延長できる。
【００２４】
中間層原料は、粒子サイズを５０μｍから１００μｍの粉末状にして結晶の衝突面に塗布すると有利である。ここで、中間層原料が固液懸濁液中で懸濁されると都合がよい。このような懸濁液は、特に、固体含有量が約３０重量％から７０重量％で水性である。このような懸濁液は、どろどろした泥状の粘さを有し、結晶の衝突面上によく塗布できる。中間層原料は０．５ｍｍから１ｍｍの厚さ、特に、０．７５ｍｍの厚さで衝突面上に塗布される。水性の懸濁液の水は燃焼工程で蒸発する。
【００２５】
ステップＡの後でヒト原料または動物原料が中間層原料上に塗布されると特に有利である。そのようにすれば、ヒト原料または動物原料は完成ダブレット内でよく見える。灰の塗布は撒くことで簡単に行うことができる。灰を後で中間層原料と混ぜると、完成ダブレット内での灰の可視性は減少する。特に、灰の可視性を全く望まない時は、ステップＡの前で灰を中間層原料に混入することもできる。そうすれば、灰は中間層内で均一に分配される。対応して、別に挽かれたヒト原料または動物原料を扱うこともできる。
【００２６】
ステップＣの燃焼工程で結晶は中間層原料の溶融により堅く結合された後、装飾結晶ダブレットは燃焼温度から冷却される。冷却された装飾結晶ダブレットは、最後に天然宝石と同様に研削できる。一方の結晶がダブレットの前面を形成し、他方の結晶が背面を形成し、他方では、中間層は側から見た時にだけ、見えるように研削が行われる。装飾結晶ダブレットの宝石研削の際の面取りにより中間層はほとんど目立たない。
【発明の効果】
【００２７】
本発明により、特に個人的なメモリアル品としても適し、多様なバリエーション、特に、色のバリエーションで有利に製造できる装飾結晶タブレットを実現することができ、さらに、本発明による装飾結晶タブレットを構成する２個の人造結晶は中間層により相互に堅く結合されているため、完成した装飾結晶タブレットを特別なモチーフの形に研削することもできる。
【発明を実施するための最良の形態】
【００２８】
本発明の装飾結晶ダブレットでは、両方の結晶の間の部分にヒト原料または動物原料が埋め込まれる。ヒト原料または動物原料は、ここでは、例えば、灰が適するが髪の毛または爪も適する。埋め込まれる原料により装飾結晶ダブレットは特別な個人的メモリアル品となる。
【実施例１】
【００２９】
以下において本発明を図１から図７で示す実施例を参照して詳述する。本発明は、これらの実施例に限定されず、これらの実施例は本発明の実施形態を示すためだけのものである。
【００３０】
図１で示す装飾結晶ダブレットは、透明中間層１５で相互に結合された２つの直方体形の人造結晶１１、１２から成る。中間層内にはヒト原料または動物原料１６が埋め込まれる。中間層１５は、図２では結晶１１の衝突面１３とも結晶１２の衝突面１４とも結合している。粒状の灰は中間層内にある。装飾結晶ダブレットの製造のための主なステップは、図３から図５で示される。直方体形の人造結晶１１、１２は衝突面１３、１４を有する。これらの衝突面上には中間層原料として水性懸濁液１８の形状のガラス熔塊が、へら１９で塗布される。その後、一方の結晶１１では、ガラス熔塊１８上に灰１６がへら１９で撒かれる。このようにして準備された結晶は、第一燃焼工程では８００℃で１時間焼成される。この際、灰の化学的組成は変化することが考えられるが、可視性を維持する。この第一燃焼工程では、中間層原料の水性懸濁液から水が漏出し、中間層原料は融解する。これにより、ガラス熔塊は人造結晶１１、１２の衝突面上に固定される。この第一燃焼工程では同様に灰が中間層原料と共に結晶１１上に固定される。
【００３１】
装飾結晶ダブレットにとっては、使用される両方の結晶上に灰が塗布される必要はない。しかしながら、中間層材料１８が両結晶１１、１２の衝突面１３、１４上に塗布され、両方の結晶が第一燃焼工程を経ることが有利である。
【００３２】
その後、両方の結晶はコーティングされた衝突面で相互に向き合って置かれる。このようにして、結晶は第二燃焼工程を経る。ここでは、中間層原料は再度融解し、１つの中間層へと結合する。この第二燃焼工程は８７０℃で行われ、２分間続く。この際、灰は中間層の中央にしっかりと埋め込まれる。この第二燃焼工程後に装飾結晶ダブレットは冷却されることができ、それから、宝石研削によるその後の処理の準備が整う。
【００３３】
図６はブリリアント研削部１７を有する完成した研磨済み装飾結晶ダブレット１０の側面図で示す。ここでは、厳密には中間層１５はダブレットの最も幅広の部位にある。これは、研削されたブリリアント・カットダイヤモンドが通常、取付けで保持される個所である。さて、完成装飾結晶ダブレット１０をこのような取付けで保持すると、中間層は、そのようにして、ほとんど認識不可能となる。しかしながら、前面からは、図７で示すように透明中間層を通して埋め込まれた灰１６を透かして見ることができる。このようにして高価値の個人的メモリアル品を得る。
【図面の簡単な説明】
【００３４】
【図１】埋め込んだ灰を有する未研削の装飾結晶ダブレット
【図２】図１の装飾結晶ダブレットの破断側面図
【図３】衝突面を有する人造結晶
【図４】衝突面上に中間層材料を塗布した図３の結晶
【図５】塗布した中間層材料と撒いた灰とを有する図３、図４の結晶
【図６】ブリリアン・カット面内の完成装飾結晶ダブレットの側面図
【図７】図６の完成装飾結晶ダブレットの前側の平面図
【符号の説明】
【００３５】
１０  完成装飾結晶ダブレット
１１  結晶
１２  結晶
１３  衝突面
１４  衝突面
１５  中間層
１６  灰
１７  ブリリアン・カット面
１８  水性懸濁液
１９  へら
【図１】
2007152075.tif 000003
【図２】
2007152075.tif 000004
【図３】
2007152075.tif 000005
【図４】
2007152075.tif 000006
【図５】
2007152075.tif 000007
【図６】
2007152075.tif 000008
【図７】
2007152075.tif 000009
【手続補正書】
【提出日】平成18年10月4日(2006.10.4)
【手続補正１】
【補正対象書類名】特許請求の範囲
【補正対象項目名】全文
【補正方法】変更
【補正の内容】
【特許請求の範囲】
【請求項１】
合わせて装飾結晶ダブレットを形成し、２つの対向する衝突面（１３、１４）で、中間層（１５）を構成するガラス溶塊の融接工程により相互に堅く結合された２個の人造結晶（１１、１２）を包含する装飾結晶ダブレットにおいて、両方の結晶（１１、１２）の間の部分にヒト原料または動物原料（１６）が埋め込まれることを特徴とする前記装飾結晶ダブレット。
【請求項２】
ヒト原料または動物原料（１６）は、灰であることを特徴とする請求項１に記載の装飾結晶ダブレット。
【請求項３】
両方の結晶（１１、１２）が同質の衝突面（１３、１４）を有することを特徴とする前記請求項の内のいずれか１項に記載の装飾結晶ダブレット。
【請求項４】
両方の結晶（１１、１２）が中間層と結合されている衝突面（１３、１４）は、平坦であることを特徴とする前記請求項の内のいずれか１項に記載の装飾結晶ダブレット。
【請求項５】
ヒト原料または動物原料（１６）は、中間層（１５）に埋め込まれていることを特徴とする前記請求項の内のいずれか１項に記載の装飾結晶ダブレット。
【請求項６】
中間層（１５）が有色であることを特徴とする前記請求項の内のいずれか１項に記載の装飾結晶ダブレット。
【請求項７】
ヒト原料または動物原料は、可視的に埋め込まれていることを特徴とする前記請求項の内のいずれか１項に記載の装飾結晶ダブレット。
【請求項８】
埋め込まれた灰（１６）は、２００μｍから４００μｍの粒子サイズに挽かれることを特徴とする請求項２乃至請求項７の内のいずれか１項に記載の装飾結晶ダブレット。
【請求項９】
中間層（１５）は最大１ｍｍ、特に０．２ｍｍ乃至０．６ｍｍ、特に０．４ｍｍの厚さを有することを特徴とする前記請求項の内のいずれか１項に記載の装飾結晶ダブレット。
【請求項１０】
埋め込まれたヒト原料または動物原料（１６）は、中間層（１５）の最大５０％の体積割合を占めることを特徴とする請求項５乃至請求項９の内のいずれか１項に記載の装飾結晶ダブレット。
【請求項１１】
人造結晶（１１、１２）は、衝突面（１３、１４）と垂直方向で２０ｍｍまでの厚さを有することを特徴とする前記請求項の内のいずれか１項に記載の装飾結晶ダブレット。
【請求項１２】
人造結晶（１１、１２）は、衝突面（１３、１４）の平面で４０ｍｍまでの直径を有することを特徴とする前記請求項の内のいずれか１項に記載の装飾結晶ダブレット。
【請求項１３】
宝石研削部（１７）が設けられていることを特徴とする前記請求項の内のいずれか１項に記載の装飾結晶ダブレット。
【請求項１４】
Ａ）両方の結晶（１１、１２）の内の少なくとも一方の結晶の衝突面（１３、１４）上にガラス溶塊から成る中間層原料が塗布され、Ｂ）両方の結晶（１１、１２）が衝突面（１３、１４）で相互に向き合って並置され、Ｃ）両方の結晶（１１、１２）を堅く結合する中間層（１５）を形成するために中間層の原料が燃焼工程で融解される前記請求項の内のいずれか１項に記載の装飾結晶ダブレットの製造方法において、ステップＢ）の前で両方の結晶（１１、１２）の内の少なくとも一方の結晶の衝突面（１３、１４）の部分に、追加のヒト原料または動物原料（１６）が塗布されることを特徴とする前記装飾結晶ダブレットの製造方法。
【請求項１５】
中間層原料はステップＡとステップＢの間の第一燃焼工程で融解されることを特徴とする請求項１４に記載の装飾結晶ダブレットの製造方法。
【請求項１６】
第一燃焼工程は７００℃から１０００℃の間の温度で行われ、数分から２時間まで続くことを特徴とする請求項１５に記載の装飾結晶ダブレットの製造方法。
【請求項１７】
ステップＣ）の第二燃焼工程は数分続き、７００℃から１０００℃の間の温度で行われることを特徴とする請求項１４乃至請求項１６の内のいずれか１項に記載の装飾結晶ダブレットの製造方法。
【請求項１８】
中間層原料は５０μｍから１００μｍの粒子サイズで粉末状にして塗布されることを特徴とする請求項１４乃至請求項１６の内のいずれか１項に記載の装飾結晶ダブレットの製造方法。
【請求項１９】
中間層原料は、固液懸濁液（１８）、固体含有量が約３０重量％から７０重量％の水性懸濁液内で塗布されることを特徴とする請求項１４乃至請求項１８の内のいずれか１項に記載の装飾結晶ダブレットの製造方法。
【請求項２０】
装飾結晶ダブレットは、ステップＣ）の後で研削されることを特徴とする請求項１４乃至請求項１９の内のいずれか１項に記載の装飾結晶ダブレットの製造方法。
【手続補正２】
【補正対象書類名】明細書
【補正対象項目名】０００６
【補正方法】変更
【補正の内容】
【０００６】
それによると、第一の観点では、本発明は、合わせて装飾結晶ダブレットを形成し、２つの対向する衝突面で中間層を構成するガラス熔塊の融接工程により相互に堅く結合された２個の人造結晶を有する装飾結晶ダブレットに関する。本発明によると、装飾結晶ダブレットでは、両方の結晶の間の部分にヒト原料または動物原料が埋め込まれる。ヒト原料または動物原料として、ここでは、例えば、灰が適するが髪の毛または爪も適する。埋め込まれる原料により装飾結晶ダブレットは特別な個人的メモリアル品となる。      
【手続補正３】
【補正対象書類名】明細書
【補正対象項目名】００１０
【補正方法】変更
【補正の内容】
【００１０】
両方の結晶は中間層により衝突面で結合される。この結合はガラス状の物質、ガラス溶塊との融合または接着により達成できる。ダブレットおよび個々の結晶の厚さに比べて中間層の厚さは非常に薄い。中間層による結合は、いずれにせよ、結晶との結合により形成されたダブレットの研削ができるように堅固でなくてはならない。研削後、完成した装飾結晶ダブレットが得られる。
【手続補正４】
【補正対象書類名】明細書
【補正対象項目名】００３０
【補正方法】変更
【補正の内容】
【００３０】
図1で示す装飾結晶ダブレットは、透明中間層１５で相互に結合された２つの直方体形の人造結晶１１、１２から成る。中簡層内にはヒト原料または動物原料１６が埋め込まれる。中間層１５は、図２では結晶１１の衝突面１３とも結晶１２の衝突面１４とも結合している。粒状の灰は中間層内にある。直方体形の人造結晶１１、１２は衝突面１３、１４を有する。これらの衝突面上に中間層原料として水性懸濁液１８の形状のガラス溶塊が、へら１９で塗布される。その後、一方の結晶１１では、ガラス溶塊１８上に灰１６がへら１９で撒かれる。このようにして準備された結晶は、第一燃焼工程では８００℃で1時間焼成される。この際、灰の化学的組成は変化することが考えられるが、可視性を維持する。この第一燃焼工程では、中間層原料の水性懸濁液から水が漏出し、中間層原料は融解する。これにより、ガラス溶塊は人造結晶１１、１２の衝突面上に固定される。この第一燃焼工程では同様に灰が中間層原料を共に結晶１１上に固定される。
【手続補正書】
【提出日】平成18年10月5日(2006.10.5)
【手続補正１】
【補正対象書類名】明細書
【補正対象項目名】００２０
【補正方法】変更
【補正の内容】
【００２０】
また、本発明の課題は、本発明の独立の方法請求項１４に記載の装飾結晶ダブレットの製造方法により解決される。
【手続補正書】
【提出日】平成18年10月11日(2006.10.11)
【手続補正１】
【補正対象書類名】特許請求の範囲
【補正対象項目名】全文
【補正方法】変更
【補正の内容】
【特許請求の範囲】
【請求項１】
合わせて装飾結晶ダブレットを形成し、２つの対向する衝突面（１３、１４）で、中間層（１５）を構成するガラス溶塊の融接工程により相互に堅く結合された２個の人造結晶（１１、１２）を包含する装飾結晶ダブレットにおいて、両方の結晶（１１、１２）の間の部分にヒト原料または動物原料（１６）が埋め込まれることを特徴とする前記装飾結晶ダブレット。
【請求項２】
ヒト原料または動物原料（１６）は、灰であることを特徴とする請求項１に記載の装飾結晶ダブレット。
【請求項３】
両方の結晶（１１、１２）が同質の衝突面（１３、１４）を有することを特徴とする前記請求項の内のいずれか１項に記載の装飾結晶ダブレット。
【請求項４】
両方の結晶（１１、１２）が中間層と結合されている衝突面（１３、１４）は、平坦であることを特徴とする前記請求項の内のいずれか１項に記載の装飾結晶ダブレット。
【請求項５】
ヒト原料または動物原料（１６）は、中間層（１５）に埋め込まれていることを特徴とする前記請求項の内のいずれか１項に記載の装飾結晶ダブレット。
【請求項６】
中間層（１５）が有色であることを特徴とする前記請求項の内のいずれか１項に記載の装飾結晶ダブレット。
【請求項７】
ヒト原料または動物原料は、可視的に埋め込まれていることを特徴とする前記請求項の内のいずれか１項に記載の装飾結晶ダブレット。
【請求項８】
埋め込まれた灰（１６）は、２００μｍから４００μｍの粒子サイズに挽かれることを特徴とする請求項２乃至請求項７の内のいずれか１項に記載の装飾結晶ダブレット。
【請求項９】
中間層（１５）は最大１ｍｍ、特に０．２ｍｍ乃至０．６ｍｍ、特に０．４ｍｍの厚さを有することを特徴とする前記請求項の内のいずれか１項に記載の装飾結晶ダブレット。
【請求項１０】
埋め込まれたヒト原料または動物原料（１６）は、中間層（１５）の最大５０％の体積割合を占めることを特徴とする請求項５乃至請求項９の内のいずれか１項に記載の装飾結晶ダブレット。
【請求項１１】
人造結晶（１１、１２）は、衝突面（１３、１４）と垂直方向で２０ｍｍまでの厚さを有することを特徴とする前記請求項の内のいずれか１項に記載の装飾結晶ダブレット。
【請求項１２】
人造結晶（１１、１２）は、衝突面（１３、１４）の平面で４０ｍｍまでの直径を有することを特徴とする前記請求項の内のいずれか１項に記載の装飾結晶ダブレット。
【請求項１３】
宝石研削部（１７）が設けられていることを特徴とする前記請求項の内のいずれか１項に記載の装飾結晶ダブレット。
【請求項１４】
Ａ）両方の結晶（１１、１２）の内の少なくとも一方の結晶の衝突面（１３、１４）上にガラス溶塊から成る中間層原料が塗布され、Ｂ）両方の結晶（１１、１２）が衝突面（１３、１４）で相互に向き合って並置され、Ｃ）両方の結晶（１１、１２）を堅く結合する中間層（１５）を形成するために中間層の原料が燃焼工程で融解される前記請求項の内のいずれか１項に記載の装飾結晶ダブレットの製造方法において、ステップＢ）の前で両方の結晶（１１、１２）の内の少なくとも一方の結晶の衝突面（１３、１４）の部分に、追加のヒト原料または動物原料（１６）が塗布されることを特徴とする前記装飾結晶ダブレットの製造方法。
【請求項１５】
中間層原料はステップＡとステップＢの間の第一燃焼工程で融解されることを特徴とする請求項１４に記載の装飾結晶ダブレットの製造方法。
【請求項１６】
第一燃焼工程は７００℃から１０００℃の間の温度で行われ、数分から２時間まで続くことを特徴とする請求項１５に記載の装飾結晶ダブレットの製造方法。
【請求項１７】
ステップＣ）の第二燃焼工程は数分続き、７００℃から１０００℃の間の温度で行われることを特徴とする請求項１４乃至請求項１６の内のいずれか１項に記載の装飾結晶ダブレットの製造方法。
【請求項１８】
中間層原料は５０μｍから１００μｍの粒子サイズで粉末状にして塗布されることを特徴とする請求項１４乃至請求項１７の内のいずれか１項に記載の装飾結晶ダブレットの製造方法。
【請求項１９】
中間層原料は、固液懸濁液（１８）、固体含有量が約３０重量％から７０重量％の水性懸濁液内で塗布されることを特徴とする請求項１４乃至請求項１８の内のいずれか１項に記載の装飾結晶ダブレットの製造方法。
【請求項２０】
装飾結晶ダブレットは、ステップＣ）の後で研削されることを特徴とする請求項１４乃至請求項１９の内のいずれか１項に記載の装飾結晶ダブレットの製造方法。
【手続補正２】
【補正対象書類名】明細書
【補正対象項目名】０００６
【補正方法】変更
【補正の内容】
【０００６】
それによると、第一の観点では、本発明は、合わせて装飾結晶ダブレットを形成し、２つの対向する衝突面で中間層を構成するガラス熔塊の融接工程により相互に堅く結合された２個の人造結晶を有する装飾結晶ダブレットに関する。本発明によると、装飾結晶ダブレットでは、両方の結晶の間の部分にヒト原料または動物原料が埋め込まれる。ヒト原料または動物原料として、ここでは、例えば、灰が適するが髪の毛または爪も適する。埋め込まれる原料により装飾結晶ダブレットは特別な個人的メモリアル品となる。      
【手続補正３】
【補正対象書類名】明細書
【補正対象項目名】００１０
【補正方法】変更
【補正の内容】
【００１０】
両方の結晶は中間層により衝突面で結合される。この結合はガラス状の物質、ガラス溶塊との融合または接着により達成できる。ダブレットおよび個々の結晶の厚さに比べて中間層の厚さは非常に薄い。中間層による結合は、いずれにせよ、結晶との結合により形成されたダブレットの研削ができるように堅固でなくてはならない。研削後、完成した装飾結晶ダブレットが得られる。
【手続補正４】
【補正対象書類名】明細書
【補正対象項目名】００３０
【補正方法】変更
【補正の内容】
【００３０】
図1で示す装飾結晶ダブレットは、透明中間層１５で相互に結合された２つの直方体形の人造結晶１１、１２から成る。中簡層内にはヒト原料または動物原料１６が埋め込まれる。中間層１５は、図２では結晶１１の衝突面１３とも結晶１２の衝突面１４とも結合している。粒状の灰は中間層内にある。直方体形の人造結晶１１、１２は衝突面１３、１４を有する。これらの衝突面上に中間層原料として水性懸濁液１８の形状のガラス溶塊が、へら１９で塗布される。その後、一方の結晶１１では、ガラス溶塊１８上に灰１６がへら１９で撒かれる。このようにして準備された結晶は、第一燃焼工程では８００℃で1時間焼成される。この際、灰の化学的組成は変化することが考えられるが、可視性を維持する。この第一燃焼工程では、中間層原料の水性懸濁液から水が漏出し、中間層原料は融解する。これにより、ガラス溶塊は人造結晶１１、１２の衝突面上に固定される。この第一燃焼工程では同様に灰が中間層原料を共に結晶１１上に固定される。